Способ химического никелирования алюминиевых контактных площадок перед иммерсионным золочением

3
Способ металлизации алюминиевых контактных площадок химическим никелем и иммерсионным золотом, предусматривающий химическое никелирование с последовательным проведением операций травления в растворе едкого натра с последующей горячей и холодной промывками, снятием травильного шлама в азотной кислоте с последующей промывкой, цинкатной обработки и нанесения никелевого покрытия из гипофосфитного раствора при температуре, отличающийся тем, что обработку в азотной кислоте с последующей промывкой и цинкатной обработкой проводят дважды, и после цинкатной обработки осуществляют горячую и холодную промывку, при этом травление проводят в 5%-ном растворе едкого натра при температуре 38-43°С в течение 10-60 с, обработку в азотной кислоте проводят в 32,5%-ном растворе в течение 10-50 с, цинкатную обработку проводят в течение 10-50 с в растворе, содержащем, г/дм:
цинка окись
50
едкий натр
250,
3
а никелевое покрытие наносят при температуре 80-95°С в слабокислом гипофосфитном растворе с pH 5.0-6.0, содержащем, г/дм:
никель сернокислый
20-25
гипофосфит натрия
20-25
кислота аминоуксусная
7-20
натрий уксуснокислый
10-15,
2
3
причем проводят процессы в растворах при плотности загрузки 0.5-2.5 дм/дм.